"正極板と負極板と電解液とを有する鉛蓄電池であって、前記電解液はMgイオンを05mmolL以上3mmolL以下、Alイオンを002molL以上03molL以下、Liイオンを002molL以上03molL以下の濃度で含有することを特徴とする鉛蓄電池。この発明の課題は、サルフェーションを抑制することにより、充電不足になりやすい環境で使用する際の寿命性能を改善すると共に、過充電状態になりやすい環境で使用しても実用的な寿命性能を備えた鉛蓄電池を提供することにある。この発明は、正極板と負極板と電解液とを有する鉛蓄電池であって、前記電解液はMgイオンを05mmolL以上3mmolL以下、Alイオンを002molL以上03molL以下、Liイオンを002molL以上03molL以下の濃度で含有することを特徴とする。鉛蓄電池の電解液中にAlイオンとLiイオンとを含有させることにより、充電不足状態でのサルフェーションによる寿命性能の低下を抑制することができる。しかしながら電解液中にAlイオンとLiイオンとを含有させると、過充電になりやすい環境では、正極活物質の軟化のため、逆に寿命性能が低下する。ここでAlイオンとLiイオンとに加えて、適正量のMgイオンを電解液に含有させると、過充電になりやすい環境でも、充電不足になりやすい環境でも、実用的な寿命性能の鉛蓄電池が得られる。鉛蓄電池の電解液がAlイオンを002molL以上03molL以下、Liイオンを002molL以上03molL以下の濃度で含有すると、充電不足になりやすい環境で実用的に優れた寿命性能が得られる。そして前記の濃度のAlイオンとLiイオンとに加えて、電解液がMgイオンを05mmolL以上3mmolL以下の濃度で含有すると、過充電になりやすい環境でも充電不足になりやすい環境でも、実用的な寿命性能が得られる。Alイオン及びLiイオンの何れかの濃度が002molL未満では、充電不足になりやすい環境での寿命性能が不足する。Alイオン及びLiイオンの何れかの濃度が03molLを超えると、Mgイオンを含有させても、過充電になりやすい環境での寿命性能が不足する。各々002molL以上03molL以下の濃度のAlイオンとLiイオンとに対して、Mgイオンを05mmolL以上の濃度で含有させることにより、過充電になりやすい環境での寿命性能を向上させることができる。しかしMgイオンを3mmolLを超える濃度で含有させると、充電不足になりやすい環境での寿命性能が低下する。以下に、本発明の最適実施例を示す。本発明の実施に際しては、当業者の常識及び先行技術の開示に従い、実施例を適宜に変更できる。JISD53012006に規定される55B24サイズの公称電圧12V、定格容量36Ah5時間率の鉛蓄電池を、電解液中のAlイオン、Liイオン、及びMgイオンの含有量を変えて作製した。Pb007massCa15massSnの鉛合金シートをエキスバンド加工し、高さが115mm、幅が100mm、厚さが10mmの正極格子とした。ボールミル法で作製した鉛粉100massに対し、01massのアクリル繊維、13massの水及び10massの希硫酸20°Cでの比重:140を加えて混練した正極活物質ペーストを、正極格子1枚当たり50g充填した。充填後に正極格子を50°C、相対湿度50で48時間放置して熟成し、次いで50°Cで24時間放置して乾燥させ、未化成の正極板とした。Pb005massCa05massSnの鉛合金シートをエキスバンド加工し、高さが115mm、幅が100mm、厚さが07mmの負極格子とした。ボールミル法で作製した鉛粉100massに対し、015massのリグニン、02massのカーボンブラック、05massの硫酸バリウム、01massのアクリル繊維、13massの水及び10massの希硫酸20°Cでの比重:140を加えて混練した負極活物質ペーストを、負極格子1枚当たり、45g充填した。充電後に負極格子を50°C、相対湿度50で48時間放置して熟成し、次いで50°Cで24時間放置して乾燥させ、未化成の負極板とした。正負の格子の材質と製造方法、及び正負の活物質ペーストの製造方法、組成、熟成条件等は任意である。押出し法によって成型したポリエチレン樹脂製セパレータを二つ折りにし、両サイドをメカニカルシールによって袋状にしセパレータとした。セパレータに収納した未化成の負極板8枚と、未化成の正極板7枚とを交互にスタックし、COS方式キャストオンストラップ方式で同極性の極板の耳同士を溶接し、未化成の正負の極板群とした。正負の極板群を6個、ポリプロピレン製の電槽内に収納してセル間を直列に接続し、電槽の蓋を溶着した後、20°Cで比重が1230の希硫酸を注液し、25°Cの水槽中で電槽化成を行い、鉛蓄電池とした。電解液は水,硫酸,Alイオン,Liイオン,Mgイオン以外の成分を含有していても良い。実施例の鉛蓄電池は遊離の電解液がある液式鉛蓄電池であるが、制御弁式鉛蓄電池でも良い。作製した鉛蓄電池の種類を表1に示す。各鉛蓄電池を6個ずつ作製し、図4に示すアイドリングストップ寿命試験以下、IS寿命試験という。と図5に示す軽負荷寿命試験とに3個ずつ供試した。結果は3個の鉛蓄電池の平均値で示し、AlイオンもLiイオンもMgイオンも含有しない従来例の性能を100とする相対値で結果を示す。IS寿命試験はSBAS01012006に規定され、25°Cの気槽内で、45Aの定電流での59秒間の放電と300A、1秒間のパルス放電を行った後、14Vの定電圧で60秒間、最大電流100Aで充電するサイクルを、3600サイクル毎に40~48時間放置しながら反復する。そして300A、1秒間のパルス放電時の放電電圧が72V未満になると寿命とする。IS寿命試験では充電不足の環境で充放電を繰り返した際の寿命を測定し、実施例ではサルフェーションによる寿命を測定することになり、実用的には130以上の寿命性能が必要である。軽負荷寿命試験はJISD53012006に規定され、41°Cの水槽内で、25Aの定電流で240秒間放電した後、148Vの定電圧で600秒間、最大電流25Aで充電するサイクルを反復し、480サイクル毎に370Aで30秒間放電する。そして370Aの放電30秒目の放電電圧が72V以下になると寿命とする。軽負荷寿命試験は、過充電状態になる条件で使用した際の寿命を測定し、実施例では電解液中のAlイオンとLiイオンとによる正極活物質の軟化の影響を測定することになり、実用的には80以上の寿命性能が必要である。表1の従来例と比較例1とを比較すると、AlイオンとLiイオンとを電解液に含有させることにより、IS寿命性能が著しく向上するが、その一方で軽負荷寿命性能が許容値以下に低下することが分かる。また軽負荷寿命性能が低下した比較例1等の鉛蓄電池を解体すると、正極活物質の軟化による脱落が生じていた。次にAlイオンもLiイオンも含有しない電解液に、Mgイオンを含有させても、IS寿命性能は向上せず、軽負荷寿命性能も向上しなかった。Mgイオンの効果はAlイオンおよびLiイオンを含有する場合に得られることがわかった。AlイオンとLiイオンとを含有する電解液にMgイオンを含有させる場合、Mgイオンを02mmolL含有させても意味が無いが、05mmolL以上含有させるとIS寿命性能を高く保ちながら、軽負荷寿命性能も許容値以上にできることが分かった。そしてAlイオンとLiイオンとを含有する電解液にMgイオンを4mmolL含有させると、IS寿命性能が急減することが分かった。上記の特徴は、Alイオン含有量とLiイオン含有量が共に01molLの系でも、Alイオン含有量が03molL、Liイオン含有量が01molLの系でも、Alイオン含有量が01molL、Liイオン含有量が03molLの系でも、共通であった。Mgイオン含有量の影響を図1に示す。なおMgイオンに替えて、電解液にNaイオンを3mmolL含有させても、軽負荷寿命性能は向上しなかった比較例17。電解液中のAlイオン及びLiイオンの作用はIS寿命性能を向上させることにあり、その副作用は軽負荷寿命性能を低下させることにある。電解液中のAlイオン含有量の影響を図2に示す。Liイオン濃度が01molLでMgイオン濃度が2mmolLの系でも、Liイオン濃度が03molLでMgイオン濃度が2mmolLの系でも、Liイオン濃度が01molLでMgイオン濃度が1mmolLの系でも、Alイオン濃度が001molLではIS寿命性能が不足し、04molLでは軽負荷寿命性能が許容範囲に達しないことが分かった。電解液中のLiイオン含有量の影響を図3に示す。Alイオン濃度が01molLでMgイオン濃度が2mmolLの系でも、Alイオン濃度が01molLでMgイオン濃度が1mmolLの系でも、Alイオン濃度が03molLでMgイオン濃度が2mmolLの系でも、Liイオン濃度が001molLではIS寿命性能が不足し、04molLでは軽負荷寿命性能が許容範囲に達しないことが分かった。以上のことから、鉛蓄電池のIS寿命性能と軽負荷寿命性能とを共に実用的な範囲に保つ条件は、電解液がMgイオンを05mmolL以上3mmolL以下、Alイオンを002molL以上03molL以下、Liイオンを002molL以上03molL以下の濃度で含有することであることが分かる。実施例では、電解液は水と硫酸と、Mgイオンと、Alイオンと、Liイオンのみを含むが、IS寿命性能と軽負荷寿命性能とを損ねない範囲で、上記以外の金属イオンあるいはアニオン等を含んでいても良い。"